СПОСОБЫ И СИСТЕМЫ ДЛЯ СНИЖЕНИЯ СОДЕРЖАНИЯ ПРИМЕСНЫХ МЕТАЛЛОВ В РАСТВОРЕ ЭЛЕКТРОЛИТА РАФИНИРОВАНИЯ

1. Способ снижения содержания примесного металла в растворе электролита рафинирования, включающий контактирование раствора электролита рафинирования, содержащего примесный металл со сложным эфиром фосфорной кислоты, имеющим структуру, представленную следующей формулой
1
где R включает линейные, разветвленные или циклические алкильные или арильные группы, и при этом примесный металл выбран из группы, состоящей из железа, сурьмы, мышьяка, висмута, олова и их комбинации.
1
6
18
2. Способ по п. 1 отличающийся тем, что R в сложном эфире фосфорной кислоты представляет собой разветвленную или линейную алкильную группу С-C.
3. Способ по п. 1, отличающийся тем, что сложный эфир фосфорной кислоты включает в себя изооктил фосфорную кислоту, 2-этилгексил фосфорную кислоту, октофенил фосфорную кислоту или нонилфенил фосфорную кислоту.
12
4. Способ по п. 3, отличающийся тем, что сложный эфир фосфорной кислоты включает в себя изооктил фосфорную кислоту или алкил С-фени л фосфорную кислоту.
5. Способ, по п. 4, отличающийся тем что, дополнительно включает контактирование раствора электролита рафинирования, содержащего примесный металл с двузамещенным сложным эфиром фосфорной кислоты.
6. Способ по п. 1, отличающийся тем, что дополнительно включает контактирование раствора электролита с модификатором растворимости.
7. Способ по п. 1, отличающийся тем, что дополнительно включает контактирование раствора электролита с кинетическим модификатором.
8. Способ по п. 1, отличающийся тем, что примесный металл выбирается из группы, состоящей из висмута, сурьмы, олово и их комбинаций.
9. Способ снижения примесного металла в растворе электролита рафинирования, указанный способ включает:
а. отвод потока раствора электролита с примесями из процесса рафинирования, указанный раствор электролита с примесями содержит примесный металл, выбранный из группы, состоящей из железа, сурьмы, мышьяка, висмута, олова и их комбинации; и
b. смешивание указанного раствора электролита с примесями с очищенным органическим раствором, для получения нагруженного органического раствора, содержащего, по меньшей мере, часть примесей, и раствора электролита с пониженным содержанием примесей,
отличающийся тем, что очищенный органический раствор содержит сложный эфир фосфорной кислоты, имеющий структуру, представленную следующей формулой:
1
где R включает линейные, разветвленные или циклические алкильные или арильные группы.
1
6
12
10. Способ по п. 9, отличающийся тем, что R в сложном эфире фосфорной кислоты представляет собой разветвленную или линейную С-С алкильную группу.
11. Способ по п. 9, отличающийся тем, что сложный эфир фосфорной кислоты включает в себя изооктил фосфорную кислоту, 2-этилгексил фосфорную кислоту, октофенилфосфорную кислоту или нонилфенил фосфорную кислоту.
12. Способ по п. 11, отличающийся тем, что сложный эфир фосфорной кислоты включает в себя изооктил фосфорную кислоту.
13. Способ по п. 12, отличающийся тем, что сложный эфир фосфорной кислоты включает фенилфосфорную кислоту.
14. Способ по п. 9, отличающийся тем что, дополнительно включает смешивание нагруженного органического раствора с раствором реэкстракции для получения раствора реэкстракции, содержащего примесный металл, и очищенного органического компонента.
15. Способ по п. 14, отличающийся тем, что очищенный органический компонент смешивают со свежим раствором электролита с примесями.
16. Способ по п. 14, отличающийся тем, что раствор реэкстракции, содержащий примесный металл используется повторно для смешивания с дополнительным нагруженным органическим раствором.
17. Способ по п. 9, отличающийся тем, что дополнительно включает возврат раствора электролита со сниженным содержанием примесей в процесс рафинирования.
18. Способ по п. 9, отличающийся тем, что смешивание раствора электролита с примесями с очищенным органическим раствором включает смешивание в смесителе для получения эмульсии нагруженного органического раствора и раствора электролита со сниженным содержанием примесей.
19. Способ по п. 18, отличающийся тем, что дополнительно включает разделение нагруженного органического раствора и раствора электролита со сниженным содержанием примесей в отстойнике.
20. Способ снижения содержания примесного металла в растворе электролита рафинирования, указанный способ включает:
a. отвод потока раствора электролита с примесями из процесса рафинирования меди, указанный раствор электролита с примесями содержит примесный металл, выбранный из группы, состоящей из железа, сурьмы, мышьяка, висмута, олова и их комбинации;
b. смешивание в смесительной емкости раствора электролита, содержащего примеси с очищенным органическим раствором для получения эмульсии, содержащей нагруженный органический раствор, включающий, по меньшей мере, часть примесей, и раствора электролита с пониженным содержанием примесей, где очищенный органический раствор содержит сложный эфир фосфорной кислоты, имеющий структуру, представленную следующей формулой:
1
где R включает линейные, разветвленные или циклические алкильные или арильные группы;
c. разделение нагруженного органического раствора и раствора электролита со сниженным содержанием примесей в отстойнике;
d. возвращение электролита со сниженным содержанием примесей в процесс рафинирования меди;
e. смешивание в смесительной емкости нагруженного органического раствора и раствора реэкстракции для получения эмульсии, содержащей раствор реэкстракции, включающего примесный металл, и очищенного органического раствора; и
f. отделение раствора реэкстракции, содержащего примесный металл, и очищенного органического раствора.